ПЕНА ИЗ ПОЛИМЕРОВ

1. Способ получения полимерной пены, состоящей из вакуум или газонаполненных ячеек, в котором
а) получают раствор, содержащий от 1 до 20% по весу полимера в растворителе;
b) добавляют частицы к полимерному раствору;
c) осуществляют затвердевание полимера, содержащего частицы, путем нагрева, охлаждения, выдерживания или коагулирования для получения полимерной пены или матрицы, включающей частицы, и получаемую из полимерной матрицы полимерную пену, содержащую ячейки; и
d) необязательной мойки, сушки и/или нагрева полимерной матрицы;
причем на этапе b)
i) частицы представляют собой инертные полые частицы, в которых полая часть - вакуум или газонаполненные ячейки, дающие полимерную пену; или
ii) частицы представляют собой твердые частицы, которые являются нерастворимыми в растворителе, дающие полимерную матрицу; при этом на этапе с) твердые частицы удалены из полимерной матрицы после нагревания, охлаждения, выдерживания, или коагуляции путем растворения твердых частиц во втором растворителе, где указанные твердые частицы растворимы, и полимер является нерастворимым, дающий полимерную пену; или
iii) частицы представляют собой расширяющиеся частицы, которые при растворении на этапе b) и/или во время нагрева на этапе с) освобождают пузырьки газа, дающих полимерную пену, где полимер выбирают из арамидного и жесткого стержневого полимера.
2. Способ по п.1, в котором полимер выбирают из поли(п-фенилен-терефталамида), поли-4,4'-(3,3'дигидрокси)-бисфенилен-терефталамида, поли(п-фенилен-бензобисоксазола), поли(п-фенилен-пиридобисимидазола) и со-поли-(парафенилен/3,4'-оксидифенилен терефталамида.
3. Способ по п.1 или 2, в котором частицы являются инертными полыми частицами, причем инертный материал представляет собой стекло или керамический материал; или частицы представляют собой твердые частицы, где твердые частицы представляют собой неорганическую соль, или второй растворитель представляет собой воду.
4. Способ по п.3, в котором частица представляет собой полую инертную стеклянную частицу или керамический материал, где полые частицы заполнены газом.
5. Способ по п.1, в котором частицы представляют собой шарики, из которых, по меньшей мере, 50% по объему имеют диаметр между 1 и 500 мкм, предпочтительно между 10 и 100 мкм, более предпочтительно между 40 и 70 мкм.
6. Способ по п.1, в котором этап затвердевания с) осуществляют в пресс-форме.
7. Пена, включающая полимерную матрицу, имеющую ячейки, окруженные инертным или расширяющимся материалом, или включает матрицу из смеси полимера, выбранного из арамида или жесткого стержневого полимера и растягивающихся частиц, и в которой ячейки находятся под вакуумом или заполнены газом.
8. Пена по п.7, в которой ячейки окружены инертным материалом из стекла или керамического материала.
9. Пена по п.7 или 8, в которой полимер выбирается из поли(п-фенилен-терефталамида), поли-4,4'-(3,3'дигидрокси)-бисфенилен-терефталамида, поли(п-фенилен-бензобисоксазола), поли(п-фенилен-пиридобисимидазола) и со-поли-(парафенилен/3,4'-оксидифенилен терефталамида.
10. Пена, включающая в себя полимерную матрицу с ячейками, находящимися под вакуумом или заполненными газом, в которой полимер выбирается из арамида и жесткого стержневого полимера при условии, что полимер не является ПФТА.
11. Пена по п.10, в которой полимер выбирается из поли-4,4'-(3,3'дигидрокси)-бисфенилен-терефталамида, поли(п-фенилен-бензобисоксазола), поли(п-фенилен-пиридобисимидазола) и со-поли-(парафенилен/3,4'-оксидифенилен терефталамида.
12. Пена по п.7, в которой ячейки имеют средний диаметр от 1 до 500 мкм, предпочтительно между 10 и 100 мкм.
3
3
13. Пена по п.7, имеющая плотность от 0,01 до 1 г/см, предпочтительно от 0,1 до 0,3 г/см.
14. Сформованые частицы, состоящие из арамидной пены по любому из пп.7-13.